(57)【要約】【課題】高周波発熱性と帯電防止性と吸湿性のバランスに優れた樹脂組成物及び該樹脂組成物の積層体を提供する。【解決手段】ベースポリマーの不飽和カルボン酸含量が異なるエチレン・不飽和カルボン酸共重合体のカリウムアイオノマーの２種以上からなるアイオノマー組成物（Ａ）２〜１００重量％と熱可塑性樹脂（Ｂ）９８〜０重量％以下とからなり、周波数１ＭＨｚにおける誘電率と誘電正接の積が０．００１以上である高周波融着性に優れた樹脂組成物。【選択図】    なし【特許請求の範囲】
【請求項１】
ベースポリマーの不飽和カルボン酸含量が異なるエチレン・不飽和カルボン酸共重合体のカリウムアイオノマーの２種以上からなるアイオノマー組成物（Ａ）２〜１００重量％と熱可塑性樹脂（Ｂ）９８〜０重量％以下とからなり、周波数１ＭＨｚにおける誘電率と誘電正接の積が０．００１以上である高周波融着性に優れた樹脂組成物。
【請求項２】
アイオノマー組成物（Ａ）のベースポリマーの２種以上のエチレン・不飽和カルボン酸共重合体の平均酸含量が１０〜２０重量％であり、最高酸含量のものと最低酸含量のものの酸含量差が１〜２０重量％である請求項１記載の樹脂組成物。
【請求項３】
不飽和カルボン酸含量が１〜１０重量％、メルトフローレート（１９０℃、２１６０ｇ荷重、以下、同じ）が１〜６００ｇ／１０分のエチレン・不飽和カルボン酸共重合体（Ａ−１）のカリウムアイオノマーと不飽和カルボン酸含量が１１〜２５重量％、メルトフローレートが１〜６００ｇ／１０分のエチレン・不飽和カルボン酸共重合体（Ａ−２）のカリウムアイオノマーとからなり、ベースポリマーの平均不飽和カルボン酸含量が１０〜２０重量％、平均メルトフローレートが１〜３００ｇ／１０分である請求項２記載の樹脂組成物。
【請求項４】
アイオノマー組成物（Ａ）が、エチレン・不飽和カルボン酸共重合体（Ａ−１）のカリウムアイオノマー２〜６０重量部とエチレン・不飽和カルボン酸共重合体（Ａ−２）のカリウムアイオノマー９８〜４０重量部の割合の組成物である請求項３記載の樹脂組成物。
【請求項５】
カリウムイオンによる中和度が、６０％以上である請求項１〜４記載の樹脂組成物。
【請求項６】
熱可塑性樹脂（Ｂ）が、オレフィン系樹脂である請求項１〜５記載の樹脂組成物。
【請求項７】
水を含有していることを特徴とする請求項１〜６記載の樹脂組成物。
【請求項８】
請求項１〜７記載の樹脂組成物からなる高周波融着性に優れたフィルムまたはシート。
【請求項９】
請求項１〜７記載の樹脂組成物からなる層（Ｘ）の片面又は両面に熱可塑性樹脂層（Ｙ）を設けてなる高周波融着性に優れた積層体。
【請求項１０】
層（Ｙ）を形成する熱可塑性樹脂がポリオレフィン系樹脂である請求項９記載の積層体。
【請求項１１】
ポリオレフィン系樹脂が、ポリエチレン又はポリプロピレンである請求項１０記載の積層体。
【発明の詳細な説明】
【０００１】
【発明の属する技術分野】
本発明は、高周波加熱によって発熱する樹脂組成物及びそれを用いた高周波融着性に優れたフイルム、シート及び積層体に関する。
【０００２】
【従来の技術】
一般に熱可塑性樹脂の成形品は静電気を帯び易く、使用時、加工時において帯電による種々の障害が発生するため、この帯電が防止されあるいは抑制された樹脂フイルム、シートが望まれている一方、フイルム、シートの融着方法として、最近、高周波加熱を利用する方法が注目されている。高周波加熱を利用した融着方法は、短時間で局部加熱が可能であって被着体の熱劣化が少なく、簡便で接着の信頼性が高いところから、ポリ塩化ビニル材料を中心として広く使用されている。しかしながら高周波加熱に不活性なポリオレフィンやスチレン系重合体のような非極性重合体には、そのままでは適用することができない。ポリオレフィンに代えてエチレン性二重結合を有する極性モノマーを共重合させたオレフィン共重合体を用いることにより高周波融着が可能となるが、所望の融着強度を得るためには極性モノマーを相当量で共重合させる必要があるので、オレフィン共重合体の耐熱性、機械的強度、剛直性等が低下し、またブロッキング傾向が強くなるため、用途によっては好ましくない場合があった。
【０００３】
アルカリ金属イオンを相当量で含有するエチレン・不飽和カルボン酸２元共重合体のアイオノマーが高周波融着性に優れることはすでに知られており（特許文献１参照）、ポリオレフィン系樹脂にこのようなアイオノマーを配合したものも、同様に高周波融着性に優れることも同文献に記載されている。この文献にはまた、このようなアイオノマー又はアイオノマーとポリオレフィン系樹脂の組成物からなる高周波発熱層に隣接してポリオレフィン系樹脂層を設けた積層体が記載されており、高周波によって高周波発熱層を加熱し、その熱によってポリオレフィン系樹脂層を融着層として使用できることが記載されている。
【０００４】
ところが本発明者の検討によれば、上記提案において具体的に記載されているようなエチレン・不飽和カルボン酸２元共重合体のアルカリ金属アイオノマー樹脂組成物では帯電防止性能が満足すべきものではなく、また吸湿傾向が強く、加工性も不十分であることがわかった。
【０００５】
【特許文献１】
特開２０００−６３６０６号公報
【０００６】
【発明が解決しようとする課題】
そこで本発明者らは、非帯電性に優れ、しかも高周波による熱融着が可能な素材を得るべく検討を行なった。その結果、特定の２種以上のカリウムアイオノマー混合物を使用すれば、所望性能を有する高周波発熱性の樹脂組成物が得られることを見出すに至った。したがって本発明の目的は、帯電防止性能と高周波発熱性に優れ、かつ帯電防止性能と高周波発熱性と吸湿性のバランスに優れた樹脂組成物、該樹脂組成物を使用したフイルムあるいはシート、及び該樹脂組成物層を有する積層体を提供することにある。
【０００７】
【課題を解決するための手段】
すなわち本発明によれば、ベースポリマーの不飽和カルボン酸含量が異なるエチレン・不飽和カルボン酸共重合体のカリウムアイオノマーの２種以上からなるアイオノマー組成物（Ａ）２〜１００重量％と熱可塑性樹脂（Ｂ）９８〜０重量％以下とからなり、周波数１ＭＨｚにおける誘電率と誘電正接の積が０．００１以上である高周波融着性に優れた樹脂組成物が提供される。本発明においては、とくにカリウムアイオノマー組成物（Ａ）のベースポリマーの２種以上のエチレン・不飽和カルボン酸共重合体が、平均酸含量が１０〜２０重量％であり、最高酸含量のものと最低酸含量のものとの酸含量差が１〜２０重量％のものであることが好ましい。さらに不飽和カルボン酸含量が１〜１０重量％、メルトフローレート（１９０℃、２１６０ｇ荷重、以下、同じ）が１〜６００ｇ／１０分のエチレン・不飽和カルボン酸共重合体（Ａ−１）のカリウムアイオノマーと不飽和カルボン酸含量が１１〜２５重量％、メルトフローレートが１〜６００ｇ／１０分のエチレン・不飽和カルボン酸共重合体（Ａ−２）のカリウムアイオノマーとからなり、ベースポリマーの平均不飽和カルボン酸含量が１０〜２０重量％、平均メルトフローレートが１〜３００ｇ／１０分であることが好ましい。またこのカリウムアイオノマー組成物においては、エチレン・不飽和カルボン酸共重合体（Ａ−１）のカリウムアイオノマー２〜６０重量部とエチレン・不飽和カルボン酸共重合体（Ａ−２）のカリウムアイオノマーが９８〜４０重量部の比率で配合されていることが好ましい。
【０００８】
本発明によればまた、上記樹脂組成物からなるフイルム又はシート、あるいは上記樹脂組成物層（Ｘ）の片面又は両面に熱可塑性樹脂層（Ｙ）を設けてなる高周波融着性に優れた積層体が提供される。
【０００９】
【発明の実施の形態】
本発明の高周波融着性に優れた樹脂組成物は、２種以上のカリウムアイオノマーの組成物（Ａ）又は該組成物（Ａ）と熱可塑性樹脂樹脂（Ｂ）とからなる。カリウムアイオノマー組成物（Ａ）は、ベースポリマーの不飽和カルボン酸含量が異なるエチレン・不飽和カルボン酸共重合体のカリウムアイオノマーの２種以上の混合物である。より具体的には、高い帯電防止性能と高周波融着性を考慮すると、ベースポリマーの２種以上のエチレン・不飽和カルボン酸共重合体の平均不飽和カルボン酸含量が１０〜２０重量％、とくに１１〜１５重量％であり、また最高酸含量のものと最低酸含量のものの酸含量差が、１〜２０重量％、とくに２〜１８重量％の範囲にある２種以上のカリウムアイオノマーの組成物が好ましい。より具体的には、不飽和カルボン酸含量が１〜１０重量％、好ましくは２〜１０重量％、メルトフローレートが１〜６００ｇ／１０分、好ましくは１０〜５００ｇ／１０分のエチレン・不飽和カルボン酸共重合体（Ａ−１）のカリウムアイオノマーと、不飽和カルボン酸含量が１１〜２５重量％、好ましくは１３〜２３重量％、メルトフローレートが１〜６００ｇ／１０分、好ましくは１０〜５００ｇ／１０分のエチレン・不飽和カルボン酸共重合体（Ａ−２）のカリウムアイオノマーとからなり、２種以上のベースポリマーの平均不飽和カルボン酸含量が１０〜２０重量％、好ましくは１１〜１５重量％、平均メルトフローレートが１〜３００ｇ／１０分、好ましくは１０〜２００ｇ／１０分、一層好ましくは２０〜１５０ｇ／１０分であるものが好ましい。
【００１０】
またカリウムアイオノマー組成物（Ａ）として、上記混合共重合体成分のカリウムイオンによる平均中和度が６０％以上、とくに７０〜９５％のものが好ましい。カリウムアイオノマー組成物（Ａ）の平均中和度が上記範囲にあり、またそのベースポリマーとして不飽和カルボン酸含量及びメルトフローレートが上記範囲にあるものを使用することにより、非帯電性、成形性、高周波融着性に優れた樹脂組成物を得ることができるだけでなく、吸湿性も低く抑えられ、樹脂組成物の成形において発泡するなどのトラブルも生じ難くなる。
【００１１】
本発明においては、とくに高周波融着性と非帯電性の両立の面から、上記エチレン・不飽和カルボン酸共重合体（Ａ−１）のカリウムアイオノマーが、好ましくは２０〜６０重量部、さらに好ましくは５〜５０重量部と、上記エチレン・不飽和カルボン酸共重合体（Ａ−２）のカリウムアイオノマーが好ましくは９８〜４０重量部、さらに好ましくは９５〜５０重量部の組成物を使用するのが好ましい。
【００１２】
カリウムアイオノマー組成物（Ａ）のベースポリマーであるエチレン・不飽和カルボン酸共重合体における不飽和カルボン酸としては、アクリル酸、メタクリル酸、フマル酸、無水マレイン酸、マレイン酸モノメチル、マレイン酸モノエチルなどを例示することができるが、とくにアクリル酸又はメタクリル酸が好ましい。このような共重合体は、エチレンと不飽和カルボン酸を、高温，高圧下でラジカル共重合することによって得ることができる。
【００１３】
本発明のカリウムアイオノマー組成物（Ａ）は、製法が容易であるところから、酸含量の異なるエチレン・不飽和カルボン酸共重合体の混合物を調製しておき、これとカリウム化合物を所定中和度となるように反応させる方法によって調製することが好ましい。しかしながら、酸含量の異なるエチレン・不飽和カルボン酸のカリウムアイオノマーをそれぞれ別途調製しておき、これを平均中和度が好ましくは６０％以上、さらに好ましくは７０〜９５％がとなるように配合する方法、あるいはエチレン・不飽和カルボン酸共重合体のカリウムアイオノマーとイオン化していないエチレン・不飽和カルボン酸共重合体を全体の中和度が上記範囲となるように混合したものなどを使用することができる。
【００１４】
カリウムアイオノマー組成物（Ａ）としてはまた、加工性、機械的強度などを考慮すると、１９０℃、２１６０ｇ荷重におけるメルトフローレートが０．１〜１００ｇ／１０分、とくに０．２〜５０ｇ／１０分のものが好ましい。カリウムアイオノマーの調製は、ベースポリマーにカリウムの水酸化物、炭酸塩、重炭酸塩、カルボン酸塩などのカリウム化合物を反応させることによって行なうことができる。
【００１５】
本発明の樹脂組成物は、上記のようなカリウムアイオノマー組成物（Ａ）のみで構成されていてもよく、その場合、周波数１ＭＨｚにおける誘電率（ε）と誘電正接（ｔａｎδ）の積が０．００１以上、好ましくは０．００９以上となるようなものが選択される。本発明の樹脂組成物にはまた、周波数１ＭＨｚにおける誘電率と誘電正接の積が０．００１以上、好ましくは０．００９以上となる限り、カリウムアイオノマー組成物（Ａ）に熱可塑性樹脂（Ｂ）や種々の添加剤を配合することができる。
【００１６】
上記熱可塑性樹脂樹脂（Ｂ）としては、エチレンの単独重合体又はエチレンと炭素数３〜１２のα−オレフィンとの共重合体、たとえば高圧法ポリエチレン、中・高密度ポリエチレン、直鎖状低密度ポリエチレン、とくに密度が９４０ｋｇ／ｍ３以下の直鎖状低密度ポリエチレン、超低密度ポリエチレン、ポリプロピレン、ポリ−１−ブテン、ポリ−４−メチル−１−ペンテン、エチレンと不飽和エステルとの共重合体、例えばエチレン・酢酸ビニル共重合体、エチレンと１種又は２種以上の不飽和カルボン酸エステル、例えばアクリル酸メチル、アクリル酸エチル、アクリル酸イソブチル、アクリル酸ｎブチル、アクリル酸−２−エチルヘキシル、メタクリル酸メチル、メタクリル酸グリシジル、マレイン酸ジメチルなどとの共重合体、エチレンと一酸化炭素と任意に不飽和カルボン酸エステルや酢酸ビニルとの共重合体、ポリオレフィン系エラストマーの如きポリオレフィン系樹脂、ポリスチレン、ハイインパクトポリスチレンやＡＢＳ樹脂のようなゴム強化スチレン系樹脂のようなスチレン系樹脂、ポリエチレンテレフタレート、ポリトリメチレンテレフタレート、ポリテトラメチレンテレフタレート、ポリエチレンナフタレート、シクロヘキサンジメタノール共重合ポリエチレンテレフタレート、ポリエステルエラストマーのようなポリエステル、ポリカーボネート、ポリメチルメタクリレート、あるいはこれら２種以上の混合物などを例示することができる。
このような熱可塑性樹脂の中では、加工性良好なポリオレフィン系樹脂を選択するのが好ましく、とくに極性モノマー含量が５〜５０重量％、好ましくは１５〜４５重量％のエチレン共重合体を使用することが好ましい。より具体的には、エチレンと、酢酸ビニルや不飽和カルボン酸エステルなどの不飽和エステルとの共重合体などから選択されるエチレン系重合体の使用が好ましい。このようなエチレン系重合体としては必ずしもバージン品を使用する必要はなく、例えば内層あるいは外層としてエチレン系重合体を使用する場合において、成形時に発生するオフスペック品や耳などの成形屑をリサイクル使用してもよい。このようなエチレン共重合体を使用する場合、加工性及び実用物性を考慮すると、１９０℃、２１６０ｇ荷重におけるメルトフローレートが０．１〜１００ｇ／１０分、とくに０．２〜５０ｇ／１０分のものの使用が好ましい。
【００１７】
ポリオレフィン系樹脂の適当な配合量は、樹脂組成物全体の９８重量％以下、好ましくは９０重量％以下、とくに好ましくは６０重量％以下となるような割合が望ましい。すなわちカリウムアイオノマー組成物（Ａ）が、該層全体の２重量％以上、好ましくは１０重量％以上、とくに好ましくは４０重量％以上とするのが望ましい。
【００１８】
本発明の樹脂組成物には必要に応じ、各種添加剤を配合することができる。このような添加剤の例として、水、ポリヒドロキシ化合物、酸化防止剤、光安定剤、紫外線吸収剤、顔料、染料、滑剤、ブロッキング防止剤、無機充填剤、発泡剤などを例示することができる。例えば少量の無機水酸化物を配合することにより、高周波融着性を改善することができる。このような無機水酸化物として、水酸化マグネシウム、水酸化アルミニウム、水酸化カルシウムなどを挙げることができ、これらは例えば５重量％以下のような量で配合することができる。
【００１９】
上記添加剤としての水は、樹脂組成物に積極的に添加する必要はなく、樹脂組成物を適当な湿度雰囲気下に置き、吸湿させることによって好適量を含有させることができる。吸湿により、樹脂組成物の高周波感受性を向上させることが可能であるが、その反面、あまり多量に含有させると加工時において発泡の原因となって、高温での成形性を損なうことがあるので、カリウムアイオノマー組成物（Ａ）に対し、２００００ｐｐｍ以下、例えば１０００〜１５０００ｐｐｍ程度の範囲に抑えることが好ましい。
【００２０】
本発明の樹脂組成物には、非帯電性を向上させるためにアルコール性水酸基を２個以上有するポリヒドロキシ化合物を配合することもできる。具体的には各種分子量のポリエチレングリコール、ポリプロピレングリコール、ポリオキシエチレン・ポリオキシプロピレングリコールなどのポリオキシアルキレングリコール、グリセリン，ヘキサントリオール、ペンタエリスリトール、ソルビトールのような多価アルコール及びこれらのエチレンオキシド付加物、多価アミンとアルキレンオキシドの付加物などを例示することができる。ポリヒドロキシ化合物の有効な配合割合は、樹脂組成物の機械的特性を損なわない範囲、例えば１５重量％以下、好ましくは５重量％以下、とくに好ましくは３重量％以下、もっとも好ましくは０．１重量％未満である。
【００２１】
本発明の上記樹脂組成物は、フィルム、シート、ブロー容器など各種の形状に成形される。フィルム、シートの場合は単層でも使用されるが、好ましくは他材料と積層して用いられる。単層のフィルム、シートの場合、その厚みは５μｍ〜３０００μｍであることが好ましい。また、積層の場合、樹脂組成物層は高周波によって発熱するので、この樹脂組成物の層自体を熱融着層として使用することができるが、この樹脂組成物の層（Ｘ）の片面又は両面に熱可塑性樹脂層（Ｙ）を設け、層（Ｘ）を高周波により発熱させ、層（Ｙ）の一方を、前記発熱を利用した熱融着層として使用する態様を採るのが好ましい。熱可塑性樹脂層（Ｙ）を層（Ｘ）の両面に設ける場合は、熱可塑性樹脂層（Ｙ）はそれぞれ同一のものでも異なるものであってもよい。
【００２２】
層（Ｙ）を構成する熱可塑性樹脂として具体的には、エチレンの単独重合体又はエチレンと炭素数３〜１２のα−オレフィンとの共重合体、例えば高圧法ポリエチレン、中・高密度ポリエチレン、直鎖状低密度ポリエチレン、とくに密度が９４０ｋｇ／ｍ３以下の直鎖状低密度ポリエチレン、超低密度ポリエチレンなどの各種ポリエチレン、ポリプロピレン、ポリ−１−ブテン、ポリ−４−メチル−１−ペンテンなどのポリオレフィン、エチレンと極性モノマーとの共重合体、たとえばエチレン・酢酸ビニル共重合体、エチレンと不飽和カルボン酸、例えばアクリル酸、メタクリル酸、マレイン酸モノエチル、無水マレイン酸などとの共重合体又はそのＮａ、Ｌｉ、Ｋ、Ｚｎ、ＭｇもしくはＣａなどのアイオノマー、エチレンと１種又は２種以上の不飽和カルボン酸エステル、例えばアクリル酸メチル、アクリル酸エチル、アクリル酸イソブチル、アクリル酸ｎブチル、アクリル酸−２−エチルヘキシル、メタクリル酸メチル、メタクリル酸グリシジル、マレイン酸ジメチルなどとの共重合体、エチレンと上記のような不飽和カルボン酸と不飽和カルボン酸エステルの共重合体又はそのＮａ、Ｌｉ、Ｋ、Ｚｎ、ＭｇもしくはＣａなどのアイオノマー、エチレンと一酸化炭素と任意に不飽和カルボン酸エステルや酢酸ビニルとの共重合体、ポリオレフィン系エラストマーの如きオレフィン系重合体、ポリスチレン、ハイインパクトポリスチレンやＡＢＳ樹脂のようなゴム強化スチレン系樹脂のようなスチレン系重合体、ポリエチレンテレフタレート、ポリトリメチレンテレフタレート、ポリテトラメチレンテレフタレート、ポリエチレンナフタレート、シクロヘキサンジメタノール共重合ポリエチレンテレフタレート、ポリエステルエラストマーのようなポリエステル、ポリカーボネート、ポリメチルメタクリレート、ナイロン６、ナイロン６６、ナイロン６・６６、ナイロン６・１０、ナイロン１１、ナイロン１２などのポリアミド、あるいはこれら２種以上の混合物などを例示することができる。層（Ｙ）は、これら熱可塑性樹脂からなる多層構成のものであってもよい。
【００２３】
このような層（Ｙ）を構成する熱可塑性樹脂の中では、ヒートシール性に優れた積層体が得やすいところから、エチレン系重合体、とくにポリエチレン、とりわけ密度が９４０ｋｇ／ｍ３以下、とりわけ９００〜９３５ｋｇ／ｍ３の直鎖低密度ポリエチレン又はポリプロピレンを使用することが好ましい。
【００２４】
上記直鎖低密度ポリエチレンは、エチレンと炭素数３以上、好ましくは炭素数３〜１２のα−オレフィンの共重合体であって、シクロペンタジエニル骨格を有する配位子を少なくとも１個以上有する、周期律表ＩＶＢ族の遷移金属、好ましくはジルコニウムの化合物からなる触媒成分と有機アルミニウムオキシ化合物触媒成分とからなるシングルサイト触媒系や高活性チタン触媒成分と有機アルミニウム化合物触媒成分とからなるマルチサイト触媒系などを使用し、エチレンとα−オレフィンを共重合することによって製造することができる。
【００２５】
上記エチレン共重合体における炭素数３以上のα−オレフィンとしては、プロピレン、１−ブテン、１−ペンテン、１−ヘキセン、１−オクテン、１−デセン、１−ドデセン、４−メチル−１−ペンテンなどを例示することができるが、とくに炭素数３〜１２程度のα−オレフィンの共重合体が好ましく使用される。加工性及び実用物性を考慮すると、該共重合体として、１９０℃、２１６０ｇ荷重におけるメルトフローレートが０．１〜１００ｇ／１０分、とくに０．２〜５０ｇ／１０分のものを使用することが好ましい。
【００２６】
熱可塑性樹脂層（Ｙ）を構成することができる好適なポリプロピレンとして具体的には、プロピレンの単独重合体及びプロピレンを主体とするプロピレンと他のα−オレフィンとの共重合体を挙げることができる。プロピレンの共重合体においては、その構成成分である他のα−オレフィンとしては、エチレン、１−ブテン、１−ペンテン、１−ヘキセン、１−オクテン、１−デセン、４−メチルー１−ペンテンなどの炭素数２〜２０のものを例示することができる。このような他のα−オレフィンは１種又は２種以上組み合わせて共重合させることができる。これらポリプロピレンの中では、とくにプロピレンの単独重合体又はプロピレンとエチレンのランダム共重合体の使用が好ましい。またプロピレンとエチレンのランダム共重合体においては、エチレン含量が例えば０．１〜１０モル％、とくに０．５〜５モル％程度のものが好ましい。プロピレンとエチレンのランダム共重合体においてはまた、さらに１−ブテンのような炭素数４以上のα−オレフィンがランダム共重合した多元共重合体であってもよい。
【００２７】
上記ポリプロピレンとしてはまた、２３０℃、２１６０ｇ荷重におけるメルトフローレートが０．１〜４０ｇ／１０分、とくに１〜１０ｇ／１０分のものが好ましい。このようなポリプロピレンとしては、アイソタクティシティの高いものが好ましく、プロピレン、あるいはこれと他のα−オレフィンを立体特異性触媒の存在下で重合もしくは共重合することによって得ることができる。例えば電子供与体含有高活性チタン触媒成分、有機アルミニウム化合物及び電子供与体からなるチーグラー・ナッタ型触媒、電子供与体含有メタロセン化合物とアルミノオキサンからなるシングルサイト触媒などの重合触媒を用いて製造することができる。
【００２８】
上記積層体において層（Ｘ）と熱可塑性樹脂層（Ｙ）の間に接着層を設けることができる。このような接着層としては、層間接着強度を改善するものであればいかなるものでもよく、ホットメルト型接着剤や塗布型接着剤であってもよい。工業的には上記のような熱可塑性樹脂やそれに粘着付与剤等を配合した組成物から選択される押出コーティング可能な接着剤を使用するのが好ましい。
【００２９】
上記積層体は、各層を好ましくは押出コーティングや共押出しあるいはブロー成形により積層することにより製造することができる。全体の層厚みは任意であるが、例えば５〜５０００μｍ、好ましくは１０〜３０００μｍ、とくに好ましくは２０〜１０００μｍ程度の厚みとなるようにするのがよい。上記積層体においては、高周波によって層（Ｘ）を加熱させ、その熱によって少なくとも一方の層（Ｙ）を溶融させて融着可能とすることができる。そのためには層（Ｘ）の厚みを５μｍ以上、好ましくは１０μｍ以上、より好ましくは１０μｍ〜１０００μｍとし、また上記融着層として利用する層（Ｙ）の厚みあるいは接着層を設ける場合は層（Ｙ）と接着層との総厚みとしては５００μｍ以下、とくに３００μｍ以下とするのが好ましい。また実用的な性能を考慮すると、層（Ｘ）の厚みに対する層（Ｙ）の厚みあるいは接着層を設ける場合は層（Ｙ）と接着層との総厚みの厚み比率を、０．１〜１００、とくに０．５〜５０の範囲とするのが好ましい。本発明においてとくに好ましい態様は、外層（Ｙ）／層（Ｘ）／内層（Ｙ）からなる３層構造あるいはこれらの層間に接着剤を配した構造の積層体である。
【００３０】
上記積層体において、本発明の樹脂組成物の層以外の各層にも必要に応じ、各種添加剤を配合することができる。このような添加剤の例として、酸化防止剤、光安定剤、紫外線吸収剤、顔料、染料、滑剤、ブロッキング防止剤、無機充填剤、発泡剤などを例示することができる。例えば発泡剤として、アゾジカルボアミド、ジニトロソペンタメチレンジアミン、スルフォニルヒドラジッド、重炭酸ナトリウム、重炭酸アンモニウムのような有機又は無機系の化学発泡剤を、層を構成する重合体成分１００重量部当り、０．１〜１０重量部程度の割合で配合することができる。
【００３１】
本発明の樹脂組成物、該樹脂組成物よりなるフィルムもしくはシート、あるいは上記のような積層体は、高周波融着性（高周波ウェルダー法）に優れているので、高周波融着用の組成物、シート、フィルムあるいは積層体として有用であり、例えば周波数が３ＭＨｚ〜３０ＧＨｚ、とくに４ＭＨｚ〜２０ＧＨｚの高周波により加熱されて、樹脂組成物あるいは積層体同士を融着しあるいは異種材料と融着するなどして使用することができる。このような異種材料の例として、各種プラスチック材料、金属又は無機酸化物蒸着物、紙、木材、金属などのフイルム、シート、発泡体、織布、不織布などの１層又は多層の材料を例示することができ、本発明の樹脂組成物あるいは積層体が積層されて、文具、日用品、建材、土木シートなどとして利用することができる。
【００３２】
本発明の樹脂組成物、フィルム、シートおよび積層体は、高周波融着用の組成物、フィルム、シートおよび積層体として、各種の高周波融着による物品、例えば農業、園芸などに用いられる覆い、被覆用カバー、名刺および定期券入れ、小物入れの袋、住所録用のファイルおよび袋、絵ハガキのケース、封筒や便箋類の袋、郵便切手帳、風船、浮漂（ブイ）、書類もしくは書籍の表紙およびケース、事務器のケースおよび用具袋、キャンプ用の物品袋、旅行カバン、学童用のカバン、買物袋、自動車の裏張り、自動車のドアの内装、自動車のカバーや座席のマット、浴室用の靴やじゅうたん、バルコニーの日除け、レインコート、オイルフェンス、精密機械などの部品入れやケース、旅行用日用品のケース、旗竿や釣竿のケース、切符入れや通帳入れ、鉛筆ケース、航空券入れ、写真帳やスクラップブック、バンドおよび帯、時計バンド、布団カバー、下着入れ、案内板などのカバー、薬剤包装、カレンダーのカバー、カタログ挟み、包装用のクッション、透明包装、ブリスターパッケージ、トランクの保護カバー、化粧品入れ、空気枕、硬貨入れ、見本帳、裁縫道具入れ、手術用のエプロン、ファイル、保険証入れ、チャック付の種々のケース、簡易衣裳ダンス、石鹸袋、貯金帳の袋、献立（メニュー）の袋、スポーツ用品入れ、小切手帳の袋、筆耕セットケース、浮き輪および波乗り、煙草入れ、電話帳のカバー、腕時計のバンド、洗濯袋、紋章、氷嚢、自転車のサドルカバー、シャワー用カーテン、放射性物質処理用袋、放射能防護用衣服、屑袋、ビーチバッグ、ビーチボール、ビニールボート、自動車用サンバイザー、クリーンルーム用フィルムもしくはシート、間仕切り用カーテンなどの製造に用いられる。
【００３３】
【実施例】
以下、実施例により本発明をさらに詳細に説明する。尚、実施例及び比較例で用いた原料は次の通りである。
【００３４】
（１）樹脂組成物原料
樹脂組成物原料として、表１のものを使用した。
【表１】
2004217759.tif 000002
【００３５】
（２）樹脂組成物
表２に示す組成及び性状のカリウムアイオノマー組成物を用いた樹脂組成物（ＫＩＯ−１及びＫＩＯ−２）を使用した。
【表２】
2004217759.tif 000003
【００３６】
（３）熱可塑性樹脂
ｍＰＥ：メタロセン触媒を用いて製造した直鎖低密度ポリエチレン（商品名：ＳＰ２３２０（三井住友ポリオレフィン（株）製）、密度９１９ｋｇ／ｍ３、ＭＦＲ１．９ｇ／１０分）
ＥＭＡＡ−５：エチレン・メタクリル酸共重合体（メタクリル酸含量１１重量％、ＭＦＲ８ｇ／１０分）
ＬＤＰＥ：低密度ポリエチレン（商品名：スミカセンＭ１６（三井住友ポリオレフィン（株）製、密度９２３ｋｇ／ｍ３、ＭＦＲ３．７ｇ／１０分）
Ｎｙ６：ナイロン６（商品名：１０２２Ｂ（宇部興産（株）製））
【００３７】
（４）接着樹脂
ＡＤ：商品名アドマーＮＦ５２８（三井化学（株）製、ＭＦＲ２．２ｇ／１０分）
【００３８】
［実施例１］
アイオノマー混合物ＫＩＯ−１のペレットを２３℃×５０％ＲＨ（相対湿度）の条件で平置きし、初期値及び３０分、１時間、３時間、５時間及び２４時間経過後の含有水分を測定した。結果を表３に示す。
【００３９】
【表３】
2004217759.tif 000004
【００４０】
またアイオノマー混合物ＫＩＯ−１から１８０℃でプレス成形して得られた１００μｍ厚みのフイルムを、２３℃×５０％ＲＨの条件下で２４時間保管した後、次に示す条件下で高周波誘導シール性を評価した。
シール条件：面面シール、  周波数：４０ＭＨｚ、  同調：８０％
測定条件：１８０°剥離、  引張速度：３００ｍｍ／分
結果を表４に示す。
【００４１】
【表４】
2004217759.tif 000005
＊：材料破壊
［実施例２〜３］
多層キャストフイルム成形機を用い、表５に示す成形条件で外層が厚み１０μｍのｍＰＥ、中間層が厚み３０μｍの樹脂組成物ＫＩＯ（ＫＩＯ−１又はＫＩＯ−２）、内層が厚み１０μｍのｍＰＥからなる３層積層フイルムを成形した。得られたフイルムの外観は良好であり、またフイルム成形における加工性は優れていた。
【００４２】
【表５】
2004217759.tif 000006
【００４３】
［実施例４〜５、比較例１］
多層キャストフイルム成形機を用い、表６に示す条件で表７に示す厚み及び層構成の５層フイルムを作成し、２３℃、５０％ＲＨで１日保管後及び３０℃、９０％ＲＨで１日保管後に以下に示す条件で高周波誘電シール性を評価した。
周波数：４０ＭＨｚ、５０００ｋｖＡ、  出力：３０００Ｗ
加圧３秒、冷却４秒、同調３５％
加圧力：０．１ＭＰａ（ゲージ圧力）
シールバー：３ｍｍ幅、１５５ｍｍ長さ
基材：内層同士が当接するようにフイルムを２枚重ねてシール
また上記５層フイルムを２３℃、５０％ＲＨ雰囲気に１日放置した後、米国ＥＴＳ社製Ｓｔａｔｉｃ  Ｄｅｃａｙ  Ｍｅｔｅｒ  Ｍｏｄｅｌ  ４０６０を用い、印加電圧＋５０００Ｖから＋５００Ｖへ減衰する時間を１０％減衰時間として、また印加電圧＋５０００Ｖから＋２５００Ｖへ減衰する時間を５０％減衰時間として測定した。
結果を表７に併記する。
【００４４】
【表６】
2004217759.tif 000007
【００４５】
【表７】
2004217759.tif 000008
◎：樹脂切断                    ○シール部樹脂剥離
△：融着（融着部樹脂間剥離）    ×：融着不可
【００４６】
【発明の効果】
本発明によれば、高周波によって発熱し、非帯電性に優れた樹脂組成物を提供することができる。このような樹脂組成物は、非帯電性及び組成物自体の電気特性（ε×ｔａｎδ）、すなわち高周波発熱性（融着性）に優れるだけでなく、吸湿性が比較的低いので高温での加工性にも優れ、フイルム成形などにおいて発泡などのトラブルが生じがたいので、高温で成形することができる。またポリオレフィンのような非極性材料と積層する場合においても、層間接着性を高めることができると共に、高周波加熱を利用することにより、ポリオレフィン層を熱融着層として使用することができる。